СПОСОБ МОДИФИКАЦИИ ПОВЕРХНОСТИ МОЛЕКУЛЯРНОГО СИТА С ПОМОЩЬЮ АМИНОСИЛАНА

1. Способ получения модифицированного молекулярного сита, включающий взаимодействие кристаллического мелкопористого или крупнопористого молекулярного сита с аминосиланом, причем реакцию проводят в водном растворителе, и при этом водный растворитель содержит воду в количестве по меньшей мере 10 об.%.
2. Способ по п. 1, в котором водный растворитель содержит воду в количестве по меньшей мере 25 об.%, предпочтительно по меньшей мере 50 об.%, более предпочтительно по меньшей мере 75 об.%.
3. Способ по п. 1 или 2, в котором кристаллическое молекулярное сито имеет алюмосиликатную структуру, алюмофосфатную структуру, силикоалюмофосфатную структуру, алюмосиликатную структуру с замещенным металлом, металлосодержащую алюмофосфатную структуру или металлосодержащую силикоалюмофосфатную структуру.
4. Способ по п. 3, в котором кристаллическое молекулярное сито представляет собой металлосодержащее молекулярное сито, имеющее алюмосиликатную структуру, а добавленный металл представляет собой медь, палладий, платину или их смеси.
5. Способ по любому из предшествующих пунктов, в котором кристаллическое молекулярное сито представляет собой мелкопористое молекулярное сито и имеет тип структуры, выбранный из группы, состоящей из ACO, AEI, AEN, AFN, AFT, AFX, ANA, APC, APD, ATT, CDO, CHA, DDR, DFT, EAB, EDI, EPI, ERI, GIS, GOO, IHW, ITE, ITW, LEV, KFI, MER, MON, NSI, OWE, PAU, PHI, RHO, RTH, SAT, SAV, SIV, THO, TSC, UEI, UFI, VNI, YUG, ZON и смеси или сростка любых двух или более из них.
6. Способ по п. 5, в котором мелкопористое молекулярное сито имеет тип структуры, который представляет собой AEI, AFX или CHA.
7. Способ по любому из предшествующих пунктов, в котором кристаллическое молекулярное сито имеет алюмосиликатную структуру или металлосодержащую алюмосиликатную структуру и его молярное соотношение диоксида кремния и оксида алюминия составляет от 10 до 200.
8. Способ по любому из предшествующих пунктов, в котором аминосилан имеет общую формулу:
где
1
2
3
4
каждый из R, R и R независимо выбран из списка, состоящего из H и OR;
4
R представляет собой H, алкил, арил, гетероарил, ацил или защитную группу амина;
5
6
каждый из R и Rнезависимо выбран из списка, состоящего из H, алкила, арила, гетероарила или ацила; и
n составляет от 0 до 12.
2
3
4.
9. Способ по п. 8, в котором каждый из R и R независимо представляет собой OR
5
6
10. Способ по п. 8 или 9, в котором каждый из R и R представляет собой H.
11. Способ по любому из предшествующих пунктов, в котором аминосилан представляет собой гидролизат 3-аминопропилсилана.
12. Способ по любому из предшествующих пунктов, в котором водный растворитель представляет собой воду.
13. Способ по любому из предшествующих пунктов, дополнительно включающий этап корректировки рН реакционной смеси.
14. Способ по любому из предшествующих пунктов, дополнительно включающий этап взаимодействия модифицированного молекулярного сита с функциональным полимером.
7
7
15. Способ по п. 14, в котором функциональный полимер содержит одну или более из следующих функциональных групп: акрилат, метакрилат, фосфат или OR, где R представляет собой H, алкил, арил, гетероарил или ацил.
16. Способ по п. 15, в котором функциональный полимер содержит акрилатные функциональные группы.
17. Способ по любому из предшествующих пунктов, дополнительно включающий этап взаимодействия модифицированного молекулярного сита с неблагородным металлом, металлом платиновой группы или их солью или оксидом.
18. Модифицированное молекулярное сито, полученное или получаемое способом по любому из пп. 1-19.
19. Покрытие из пористого оксида, содержащее модифицированное молекулярное сито по п. 18.
20. Способ образования каталитического изделия, включающий:
i) нанесение на подложку покрытия из пористого оксида, содержащего модифицированное молекулярное сито по п. 18; и
ii) высушивание и/или прокаливание подложки с покрытием.
21. Способ образования каталитического изделия, включающий этапы:
a) взаимодействия кристаллического молекулярного сита с аминосиланом в водном растворителе с образованием модифицированного молекулярного сита;
b) нанесения на подложку покрытия из пористого оксида, содержащего модифицированное молекулярное сито; и
c) высушивания и/или прокаливания подложки с покрытием.
22. Способ по п. 21, в котором на этапе (а) водный растворитель содержит воду в количестве по меньшей мере 10 об.%, предпочтительно по меньшей мере 25 об.%, более предпочтительно по меньшей мере 50 об.%, наиболее предпочтительно по меньшей мере 75 об.%.
23. Способ по п. 21, в котором на этапе (a) водный растворитель состоит по существу из воды.
24. Способ по любому из пп. 21-23, в котором на этапе (a) кристаллическое молекулярное сито представляет собой металлосодержащее молекулярное сито, имеющее алюмосиликатную структуру, а добавленный металл представляет собой медь, палладий, платину или их смеси.
25. Способ по любому из пп. 21-24, в котором кристаллическое молекулярное сито представляет собой мелкопористое молекулярное сито, причем мелкопористое молекулярное сито имеет тип структуры, который представляет собой AEI, AFX или CHA.
26. Способ по любому из пп. 21-25, в котором на этапе (a) аминосилан имеет общую формулу:
где
1
2
3
4
каждый из R, R и R независимо выбран из списка, состоящего из H и OR;
4
R представляет собой H, алкил, арил, гетероарил, ацил или защитную группу амина;
5
6
каждый из R и Rнезависимо выбран из списка, состоящего из H, алкила, арила, гетероарила или ацила; и
n составляет от 0 до 12.
27. Способ по п. 26, в котором аминосилан представляет собой гидролизат 3-аминопропилсилана.
28. Каталитическое изделие, полученное или получаемое способом по любому из пп. 20-27.
29. Способ очистки выхлопного газа, включающий приведение выхлопного газа в контакт с каталитическим изделием по п. 28.